ВЫСОКОПРОЧНЫЙ СТАЛЬНОЙ ЛИСТ, ПОЛУЧЕННЫЙ МЕТОДОМ ГОРЯЧЕЙ ПРОКАТКИ, ИМЕЮЩИЙ ХОРОШУЮ ФОРМУЕМОСТЬ, И СПОСОБ ЕГО ИЗГОТОВЛЕНИЯ

1. Высокопрочный стальной лист, полученный методом горячей прокатки, имеющий хорошую формуемость, содержащий композицию, включающую, мас.%:
С: от 0,03% до 0,15%;
Si: 1,5% или менее;
Mn: от 0,5% до 2,0%;
Р: 0,04% или менее;
S: 0,005% или менее;
Al: от 0,005% до 0,10%;
N: 0,007% или менее; и
остаток в виде Fe и сопутствующих примесей,
где различие в твердости по Виккерсу между участком поверхностного слоя и центральным участком в стальном листе в направлении его толщины составляет 50 или менее, и его предел прочности на разрыв составляет по меньшей мере 590 МПа.
2. Высокопрочный стальной лист, полученный методом горячей прокатки, имеющий хорошую формуемость, по п.1, где композиция дополнительно включает в мас.% по меньшей мере один элемент, выбранный из: Nb: от 0,005% до 0,100%; Ti: от 0,005% до 0,200%; и V: от 0,005% до 0,100%.
3. Высокопрочный стальной лист, полученный методом горячей прокатки, имеющий хорошую формуемость, по п.1, где композиция дополнительно включает в мас.% по меньшей мере один элемент, выбранный из: Cu: от 0,05% до 0,20%; Ni: от 0,05% до 0,50%; Мо: от 0,05% до 0,50%; Cr: от 0,05% до 0,50%; и В: от 0,0005% до 0,0050%.
4. Высокопрочный стальной лист, полученный методом горячей прокатки, имеющий хорошую формуемость, по п.2, где композиция дополнительно включает в мас.% по меньшей мере один элемент, выбранный из: Cu: от 0,05% до 0,20%; Ni: от 0,05% до 0,50%; Мо: от 0,05% до 0,50%; Cr: от 0,05% до 0,50%; и В: от 0,0005% до 0,0050%.
5. Высокопрочный стальной лист, полученный методом горячей прокатки, имеющий хорошую формуемость, по любому из пп.1-4, где композиция дополнительно включает, мас.% Sb: от 0,001% до 0,020%.
6. Высокопрочный стальной лист, полученный методом горячей прокатки, имеющий хорошую формуемость, по любому из пп.1-4, где композиция дополнительно включает, мас.% по меньшей мере один элемент, выбранный из: Са: от 0,0001% до 0,0050%; и REM (редкоземельные элементы): от 0,0005% до 0,0100%.
7. Высокопрочный стальной лист, полученный методом горячей прокатки, имеющий хорошую формуемость, по п.5, где композиция дополнительно включает в масс.% по меньшей мере один элемент, выбранный из: Са: от 0,0001% до 0,0050%; и REM (редкоземельные элементы): от 0,0005% до 0,0100%.
8. Способ изготовления высокопрочного стального листа, полученного методом горячей прокатки, имеющего хорошую формуемость, по п.1, при котором необработанную сталь, имеющую композицию, включающую, мас.%: С: от 0,03% до 0,15%; Si: 1,5% или менее; Mn: от 0,5% до 2,0%; Р: 0,04% или менее; S: 0,0005% или менее; Al: от 0,005% до 0,10%; N: 0,007% или менее; и остаток в виде Fe и сопутствующих примесей, подвергают последовательно нагреванию, горячей прокатке, охлаждению и сворачиванию, включающий следующие стадии:
нагревание необработанной стали при температуре нагревания в диапазоне от 1150°С до 1350°С;
проведение горячей прокатки при конечной температуре в диапазоне от 850°С до 950°С с получением стального листа;
3
3
после горячей прокатки, охлаждение стального листа при средней скорости охлаждения по меньшей мере 30°С/с до точки Ar и затем при средней скорости охлаждения менее 20°С/с в температурном диапазоне между точкой Ar и температурой сворачивания; и
сворачивание охлажденного таким образом стального листа при температуре сворачивания, установленной в диапазоне от 300°С до 650°С.
9. Способ изготовления высокопрочного стального листа, полученного методом горячей прокатки, имеющего хорошую формуемость, по п.8, где композиция необработанной стали дополнительно включает, мас.% по меньшей мере один элемент, выбранный из: Mb: от 0,005% до 0,100%; Ti: от 0,005% до 0,200%; и V: от 0,005% до 0,100%.
10. Способ изготовления высокопрочного стального листа, полученного методом горячей прокатки, имеющего хорошую формуемость, по п.8, где композиция необработанной стали дополнительно включает, мас.% по меньшей мере один элемент, выбранный из: Cu: от 0,05% до 0,20%; Ni: от 0,05% до 0,50%; Мо: от 0,05% до 0,50%; Cr: от 0,05% до 0,50%; и В: от 0,0005% до 0,0050%.
11. Способ изготовления высокопрочного стального листа, полученного методом горячей прокатки, имеющего хорошую формуемость, по п.9, где композиция необработанной стали дополнительно включает в масс.% по меньшей мере один элемент, выбранный из: Cu: от 0,05% до 0,20%; Ni: от 0,05% до 0,50%; Мо: от 0,05% до 0,50%; Cr от 0,05% до 0,50%; и В: от 0,0005% до 0,0050%.
12. Способ изготовления высокопрочного стального листа, полученного методом горячей прокатки, имеющего хорошую формуемость, по любому из пп.8-11, где композиция необработанной стали дополнительно включает, мас.% Sb: от 0,001% до 0,020%.
13. Способ изготовления высокопрочного стального листа, полученного методом горячей прокатки, имеющего хорошую формуемость, по любому из пп.8-11, где композиция необработанной стали дополнительно включает, мас.% по меньшей мере один элемент, выбранный из: Са: от 0,0001% до 0,0050%; и REM: от 0,0005% до 0,0100%.
14. Способ изготовления высокопрочного стального листа, полученного методом горячей прокатки, имеющего хорошую формуемость, по п.12, где композиция необработанной стали дополнительно включает, мас.% по меньшей мере один элемент, выбранный из: Са: от 0,0001% до 0,0050%; и REM: от 0,0005% до 0,0100%.